(57)【特許請求の範囲】
【請求項１】
オレフィン、メルカプタンおよびメルカプタン以外の含硫黄化合物を含む接触クラッキング・粗ガソリンから、硫黄含有量が５０ｐｐｍ未満であるスイートニングされたガソリンを製造する方法であって、
（１）粗ガソリンが、オレフィンおよびメルカプタンの大半を含む終留点２１０℃以下の少なくとも１つの軽質留分と、少なくとも１つの重質留分とに分別され、これら両留分は、さらに、異なる脱硫工程に付され、
（２）軽質留分が、水素の存在下、少なくとも１つの第VIII族金属および／または少なくとも１つの第VI族金属を含む触媒を用いて、温度１６０〜３８０℃、圧力１０〜３０バールで水素化処理に付され、得られた流出物がＨ２Ｓを除去するためにストリッピングされ、
（３）軽質留分が、上記水素化処理工程の前に、水素の存在下に担体に担持されたパラジウム０．１〜１重量％を含む触媒を用いて、温度５０〜２５０℃、圧力４〜２５バール、１〜１０ｈ−１の毎時空間速度（ＬＨＳＶ）で、少なくとも部分的にスイートニングおよびジエンの水素化を経、
（４）重質留分が、水素の存在下、少なくとも１種の第VI族金属および／または少なくとも１種の第VIII族金属を含む触媒を用いる、２００〜４２０℃の温度、２０〜８０バールの圧力下での水素化処理を経、得られた流出物は、Ｈ２Ｓを除去するようにストリッピングされる、方法。
【請求項２】
工程（２）の水素化処理工程の前に、軽質留分は、前記選択的ジエン水素化を経、水素化され且つストリッピングされた留分は、下記方法：
−  工程（２）の水素化処理およびストリッピングの後の、得られた流出物の抽出スイートニング；
−  工程（２）の水素化処理およびストリッピング後の、酸化剤、触媒および該触媒に組み込まれても組み込まれなくてもよいアルカリ塩基を用いた、得られた流出物のスイートニング
のうちのいずれか１つを用いるスイートニングを経る、請求項１に記載の方法。
【請求項３】
軽質留分が１８０℃以下の終留点を示す、請求項１または２に記載の方法。
【請求項４】
軽質留分が１６０℃以下の終留点を示す、請求項１〜３のいずれか１つに記載の方法。
【請求項５】
軽質留分が１４５℃以下の終留点を示す、請求項１〜４のいずれか１つに記載の方法。
【請求項６】
工程（２）の水素化処理工程の前の軽質留分処理が、パラジウム０．１〜１重量％およびニッケル１〜２０重量％を含む触媒を用いて行われる、請求項１〜５のいずれか１つに記載の方法。
【請求項７】
工程（２）の水素化処理工程の前の軽質留分処理が、０．１〜１重量％のパラジウムおよび金を含み、Ａｕ／Ｐｄ重量比が少なくとも０．１かつ１未満である触媒を用いて行われる、請求項１〜５のいずれか１つに記載の方法。
【請求項８】
抽出スイートニング工程または酸化剤を用いるスイートニング工程は、温度２０〜１００℃、圧力１〜３０バールで行われる、請求項１〜７のいずれか１つに記載の方法。
【請求項９】
接触クラッキング・ガソリンから低硫黄含有量のガソリンを製造するための装置であって、
−  接触クラッキングから来る粗ガソリン導入用導管（２）を具備し、かつ少なくとも２つの導管を備える分別塔（１）であって、２つの導管の一方（３）が軽質留分を排出するために塔の上部にあり、他方（４）が重質留分を排出するために塔の下部にある、分別塔（１）と、
−  少なくとも１種の第VIII族金属および／または少なくとも１種の第VI族金属を含む触媒を有する触媒床と、処理すべき軽質ガソリン留分導入用導管（６）とを含む、水素の存在下での水素化処理帯域（５）であって、前記導管がパラジウム触媒による処理帯域（７）に連結されており、さらに前記水素化処理帯域が水素化処理済流出物排出用導管（８）を備える、水素化処理帯域（５）と、
−  水素化処理済軽質ガソリン導入用導管、Ｈ２Ｓ排出用導管（１０）およびストリッピング済軽質ガソリン排出用導管（１１）を備えるストリッピング帯域（９）とを含み、
前記装置は、さらに
−  水素化処理帯域の前流に位置し、分別塔からの軽質ガソリン留分導入用導管（３）と、処理済軽質ガソリン留分排出用導管とを備える、スイートニングおよびジエンの選択的水素化を行う処理帯域（７）であって、該帯域は、担体に担持されたパラジウム０．１〜１重量％を有する少なくとも１つの触媒床をさらに含み、ここで、前記装置は、帯域（１２）または帯域（９）のいずれかに連結される、ストリッピングされかつスイートニングされたガソリンを装置外へ排出するための導管（１３）をさらに含む、帯域と、
−  少なくとも１種の第VI族金属および／または少なくとも１種の第VIII族金属を含む触媒により重質留分を水素化するための帯域（１５）であって、塔からの重質留分導入用導管（４）と、水素化処理済留分排出用導管（１６）と、仕込原料または該帯域への水素導入用導管（１７）とを具備し、該帯域は、ストリッピング塔（１８）に続けられ、該ストリッピング塔（１８）は、水素化処理済留分導入用導管と、Ｈ２Ｓ排出導管（１９）と、水素化処理済留分の排出用導管（２０）とを具備する、帯域と
を含む、装置。
【請求項１０】
ストリッピング帯域の後流に位置し、ストリッピング済軽質ガソリン留分の導入用導管と、該帯域に酸化剤を導入するための導管（１４）とを含むスイートニング帯域（１２）をさらに含む、請求項９に記載の装置。
【発明の詳細な説明】
【０００１】
【発明の属する技術分野】
本発明は、低硫黄含有量の接触クラッキング・ガソリンの製造方法および装置に関する。
【０００２】
【従来技術及び解決すべき課題】
新規環境規格に応える再規格化されたガソリンの製造においては、オレフィンおよび／または芳香族化合物（特にベンゼン）および硫黄（その内、メルカプタン）の濃度の低下が特に必要とされる。
【０００３】
接触クラッキング・ガソリンはオレフィンの高含有量を示すものであり、ガソリン・プールに存在する硫黄の約９０％がＦＣＣガソリンに起因している。
【０００４】
接触クラッキングに搬送される仕込原料の水素化処理により、典型的には硫黄１００ｐｐｍを含むガソリンに到達することが可能になる。しかしながら、ＦＣＣ仕込原料の水素化処理装置は、温度および圧力の苛酷な条件下に操作が行われ、このことは、大きな投資尽力を必要とするものである。
【０００５】
接触クラッキング・ガソリンの水素化処理により、留分の硫黄およびオレフィン含有量を同時に低減させることが可能になる。しかしながら、これは、オレフィン全体の飽和が理由で、留分のオクタン・バレルの非常に大きな損失を引き起こす重大な不都合を示す。
【０００６】
ＦＣＣガソリンの水素化処理方法は既に提案されていた。例えば、米国特許US-5290427には、ガソリンを分別し、留分を脱硫し、次いでゼオライトZSM-5 を用いてガソリン留分を転換することからなる方法が記載されている。
【０００７】
米国特許US-5318690において、ガソリンの分別および軽質留分のスイートニングを用いる方法が提案されている一方で、重質留分は水素化脱硫され、次いでZSM-5 を用いて転換され、適度な条件下に再脱硫される。この技術は、粗ガソリンの分離に基づいて、メルカプタン以外の含硫黄化合物を実質上除いた軽質留分を得るようにし、またメルカプタンを取り除くためにスイートニングを用いるのみで留分を処理するようにする。従って、重質留分はオレフィンを相対的に大量に含み、該オレフィンは水素化処理の際、一部飽和されている。このオクタン価の損失を回避するために、この特許では、オレフィンを製造するようにするZSM-5 を用いるクラッキングが推奨されているが、これは収率を犠牲にするものである。さらに、これらオレフィンは、メルカプタンを生成するためにＨ2 Ｓの存在下に再生し得るものであり、このことは、補足的スイートニングおよび脱硫を必要とする不都合を有する。
【０００８】
このガソリン中の硫黄問題を処理するために精油業者によって一般に使用される別の手段は、少なくとも１８０℃の沸点を有する留分を分離することであり、該留分はメルカプタン以外の含硫黄化合物の大半を含む。従って、この留分は、ＬＣＯ(light cycle oil) を伴って等級を下げられており、一般により高い価値を生じさせられていないものである。すなわち該留分は、仕込原料の希釈剤として使用される。
【０００９】
【課題を解決するための手段】
本出願人は、接触クラッキングからの低硫黄含有量のガソリンの製造方法を探求してきた。該方法により、ガソリン留分全体により高い価値を生じさせることが可能になり、またオクタンの損失を最小限にしてガソリン収率を損失しないで、ガソリン留分の硫黄含有量を非常に低レベルに減少させることが可能になる。
【００１０】
より正確には、本発明による方法において、粗ガソリンは、オレフィンとメルカプタンの大半を含む沸点２１０℃以下を有する少なくとも１つの軽質留分と、少なくとも１つの重質留分とに分別される。軽質留分は、水素の存在下に少なくとも１つの第VIII族金属および／または少なくとも１つの第VI族金属を含む触媒を用いて、温度１６０〜３８０℃、圧力５〜５０バールで適度な水素化処理に付され、次いで得られた流出物はＨ2 Ｓを除去するためにストリッピングされる。軽質留分は、スイートニングに付され、該スイートニングは下記方法：
- 水素の存在下に担体に担持されたパラジウム０．１〜１％を含む触媒を用いて、温度５０〜２５０℃、圧力４〜５０バールで、適度な水素化処理の前に行う軽質留分の処理、
- 適度な水素化処理およびストリッピング後に得られる流出物の抽出スイートニング、および
- 酸化剤、触媒および触媒に組込まれるまたは組込まれないアルカリ塩基を用いる、適度な水素化処理およびストリッピング後に得られる流出物のスイートニング、
の内の少なくとも１つの方法により行われる。
【００１１】
仕込原料は、接触クラッキング・ガソリンであり、その沸点範囲は、典型的にはＣ5 から２２０℃までに及ぶ。ガソリン留分の終留点は、当然製油所および市場の制約に依存するものであるが、一般には先に示された限度内に留まるものである。
【００１２】
接触クラッキング（ＦＣＣ）により生じた該ガソリン留分の硫黄含有量は、ＦＣＣで処理された仕込原料の硫黄含有量および留分の終留点に依存する。軽質留分は、より重質留分よりも低い硫黄含有量を必然的に有する。一般に、ＦＣＣから来るガソリン留分全体の硫黄含有量は、１００重量ｐｐｍ以上であり、行程の大部分は５００重量ｐｐｍ以上である。２００℃以上の終留点を有するガソリンに関しては、硫黄含有量は、しばしば１０００重量ｐｐｍ以上であり、いくつかの場合においては、４０００〜５０００重量ｐｐｍ程度の値に達し得るものである。
【００１３】
本発明によれば、接触クラッキングから来る粗ガソリンは、少なくとも１つの軽質留分と少なくとも１つの重質留分とに分別される。
【００１４】
軽質留分は、終留点２１０℃以下、有利には１８０℃以下、好ましくは１６０℃以下、より好ましくは１４５℃以下を有する。
【００１５】
ガソリン留分の軽質留分は、相対的に含硫黄化合物をほとんど含まない。含硫黄化合物の大半がメルカプタン形態で存在する一方で、より重質留分の含硫黄化合物は、置換または非置換チオフェン形態、すなわちベンゾチオフェンのような複素環式化合物で存在し、該複素環式化合物は、メルカプタンとは反対に抽出方法では除去され得ない。従って、これら含硫黄化合物は、水素化処理により除去される。軽質留分は、相対的にオレフィンに富んでおり、硫黄は、主としてメルカプタン形態で存在する一方で、より重質留分は、相対的にオレフィンに乏しくかつ明瞭に高騰した硫黄含有量により特徴付けられる。
【００１６】
より一般には先行技術に反して、カットポイントは、軽質留分中のオレフィン含有量を最高にするように選ばれる。
【００１７】
従って、接触クラッキング（ＦＣＣ）のガソリン留分は、少なくとも２つの留分に分別され、次いで該２留分は、異なる脱硫処理に付される。軽質留分は、場合によってはジオレフィンの選択的水素化の後流に来る適度な水素化からなる脱硫処理に付される。水素化条件は、高オクタン価のオレフィンの飽和を最小にするために適度に（穏やかに）選ばれる。従って、脱硫は完全ではないが、該脱硫により、メルカプタン以外のあらゆる含硫黄化合物を実質上除去することが可能になり、メルカプタンを主として留分中に留めるようにする。次いで該メルカプタンはスイートニングにより除去される。このスイートニング工程は抽出スイートニングであってよく、あるいは固定床でのメルカプタンの接触酸化によるスイートニングであってよい。
【００１８】
ジエンの水素化
ジエンの水素化は選択できる工程であるが、有利な工程である。該工程により、適度な水素化処理を行う前に軽質留分中に存在するジエン全体を実質上除去することが可能になる。一般に該工程は、少なくとも１つの第VIII族金属（好ましくはＰｔ、ＰｄまたはＮｉ）と担体とを含む触媒の存在下に、温度５０〜２５０℃、圧力４〜５０バールで開始される。該工程は、必ずしもスイートニングを誘導するものではない。ガソリンのスイートニングが少なくとも一部得られるような、すなわちメルカプタン含有量の減少を伴う条件下に操作を行うことは特に有利である。
【００１９】
これを行うために、圧力４〜２５バール、温度５０〜２５０℃、液体の毎時空間速度(LHSV)１〜１０ｈ-1で操作が行われる担体に担持されたパラジウム０．１〜１％を含む触媒が有利には使用されることになる。
【００２０】
触媒は、例えばアルミナ、シリカ、シリカ・アルミナのような不活性担体、あるいは少なくともアルミナ５０％を含む担体に担持されるパラジウム（０．１〜１重量％、好ましくは０．２〜０．５重量％）を含む。
【００２１】
別の金属は、二元合金触媒、例えばニッケル（１〜２０重量％、好ましくは５〜１５重量％）または金（重量で表示されるＡｕ／Ｐｄ０．１以上〜１未満、好ましくは０．２〜０．８）を形成するために組合わされてよい。
【００２２】
操作条件の選択は特に重要である。最も一般には操作は、ジオレフィンの水素化に必要な化学量論値に比して僅かに過剰な水素量の存在下に加圧下に行われる。水素および処理すべき仕込原料は、上昇流または下降流で、好ましくは触媒の固定床反応器内に注入される。温度は、最も一般には５０〜２００℃、好ましくは８０〜２００℃、より好ましくは１５０〜１７０℃である。
【００２３】
圧力は、反応器内の液相での処理すべきガソリンの８０重量％以上、好ましくは９５重量％以上を維持するのに十分なものであり、すなわち最も一般には４〜５０バール、好ましくは１０バ−ル以上である。有利な圧力は１０〜３０バール、好ましくは１２〜２５バールである。
【００２４】
空間速度は、これら条件下に１〜１０ｈ-1、好ましくは４〜１０ｈ-1に設定される。
【００２５】
接触クラッキング・ガソリン留分の軽質留分は、ジオレフィンを１重量％程度含むものである。水素化後、ジオレフィン含有量は３０００ｐｐｍ未満、さらには２５００ｐｐｍ未満、より良くは１５００ｐｐｍ未満に低減される。いくつかの場合には、５００ｐｐｍ未満が得られる。選択的水素化後のジエン含有量でさえ２５０ｐｐｍ未満に低減される。
【００２６】
本発明の実施の形態によれば、水素化工程は接触水素化反応器内で開始され、該接触水素化反応器は、仕込原料の全体および所望の反応を行うのに必要な水素量により通過される接触反応帯域を含む。
【００２７】
本発明の実施の好ましい形態によれば、水素化工程は接触水素化反応器内で開始され、該接触水素化反応器は特別に配列される。すなわち、少なくとも２つの接触帯域があり、第一帯域は、液体仕込原料（およびあらゆるジオレフィンをモノオレフィンに転換するために必要な化学量論より少ない水素量）により通過され、第二帯域は、例えば側面の配管を経て注入されかつ適当な拡散器により分散される、第一帯域から来る液体仕込原料（および水素の残部、すなわち残留ジオレフィンをモノオレフィンに転換するために、また第一および第二オレフィンの少なくとも一部を第三オレフィンに異性化するために十分な水素量）を受容する。
【００２８】
第一帯域の割合（容積）は、大きくとも２帯域の合計の７５％、好ましくは１５〜３０％である。
【００２９】
別の有利な実施の形態には、Ｐｄと異なる触媒を用いるジエンの水素化、適度な水素化処理および最終酸化スイートニングが含まれる。
【００３０】
適度な水素化処理
ＦＣＣガソリン留分の軽質留分の適度な水素化脱硫は、温度および圧力の適度な条件下に従来の水素化処理触媒を用いて、メルカプタン以外の留分の含硫黄化合物をＨ2 Ｓに転換して、含硫黄化合物としてメルカプタンのみを含む流出物を得るようにすることを対象とする。従って、生成された留分は、同じ蒸留範囲と、オレフィンの避けられない部分飽和による少し低いオクタン価とを有する。
【００３１】
水素化処理反応器の条件は、所望の脱硫レベルに到達するために、特にオレフィンの飽和により生じるオクタンの損失を最小にするために調整されねばならない。一般にオレフィンの多くとも９０％が転換され（ジオレフィンは完全にあるいは実質上完全に水素化される）、好ましくはオレフィンの多くとも８０〜８５％が転換される。
【００３２】
適度な水素化処理工程の温度は、一般に１６０〜３８０℃、好ましくは１８０〜３６０℃、より好ましくは１８０〜３２０℃である。適度に低い圧力が一般に十分であり、該圧力は５〜５０バール、好ましくは１０〜４５バール、より好ましくは１０〜３０バールである。空間速度(LHSV)は０．５〜１０ｈ-1、好ましくは１〜６ｈ-1である。
【００３３】
適度な水素化処理反応器内で使用される触媒は、従来の水素化脱硫触媒であり、該触媒は適当な担体上に少なくとも１つの第VI族金属および／または少なくとも１つの第VIII族金属を含むものである。第VI族金属は、一般にモリブデンまたはタングステンであり、第VIII族金属は、一般にニッケルまたはコバルトである。Ｎｉ・ＭｏまたはＣｏ・Ｍｏのような組合わせが典型的である。触媒の担体は、通常例えばアルミナ、シリカ・アルミナのような多孔質固体、あるいは例えば単独またはアルミナもしくはシリカ・アルミナとの混合物状の酸化マグネシウム、シリカすなわちＴｉＯ2 のような他の多孔質固体である。
【００３４】
スイートニング
次いでガソリン留分の最も軽質な留分は、メルカプタン形態で留まる含硫黄化合物の除去を目指して非水素化性脱硫に付される。
【００３５】
水酸化ナトリウムあるいはクレジル酸ナトリウムもしくはクレジル酸カリウムを用いる抽出スイートニング方法が取り上げられる。処理済留分が高分子量のメルカプタンを含まない限り、抽出方法で十分である。
【００３６】
さらにスイートニングは、メルカプタンの二硫化物への接触酸化により行われてよい。メルカプタンの二硫化物へのこの接触酸化は、処理すべきガソリンと水酸化ナトリウムのようなアルカリ塩基の水溶液とを単に混合することにより行われてよく、該接触酸化中に、酸化剤の存在下に金属キレートをベースとする触媒を追加する。
【００３７】
ガソリンのメルカプタン含有量が大きい場合には、アルカリ塩基および酸化剤の存在下に、留分と担持触媒の固定床との接触を行うことが好ましい。第一変形例では、アルカリ塩基は触媒に組込まれていない。通常水溶液状態の水酸化ナトリウムを意味し、該水酸化ナトリウムは、アルカリ性条件と酸化反応に必要な水性相とを維持するために、連続的にあるいは断続的に反応媒質中に導入される。一般に空気である酸化剤は、有利にはスイートニングすべきガソリン留分と混合される。触媒として使用される金属キレートは、一般に例えばフタロシアニン・コバルトのような金属フタロシアニンである。反応は、圧力１〜３０バール、温度２０〜１００℃、好ましくは２０〜８０℃で行われる。一方では仕込原料から来る不純物が理由で、他方では仕込原料による水の供給およびメルカプタンの二硫化物への転換が原因で低下する塩基濃度の変化が理由で尽きるナトリウム溶液を入れ替えることが必要である。
【００３８】
好ましい第二変形例では、アルカリ塩基は、組合わされた酸化アルミニウムおよび酸化ケイ素から主としてなる混合酸化物構造内にアルカリ・イオンを導入することにより、触媒の内部に組込まれてよい。
【００３９】
有利には、アルカリ金属のアルミノケイ酸塩、より詳しくはアルミノケイ酸ナトリウムおよびアルミノケイ酸カリウムが使用される。該アルミノケイ酸塩は、その構造のＳｉ／Ａｌ原子比５以下（すなわちＳｉＯ2 ／Ａｌ2 Ｏ3 モル比１０以下）により特徴付けられる。該アルミノケイ酸塩は、活性炭と金属キレートとに緊密に組合わされて、触媒の含水率が該触媒の０．１〜４０重量％、好ましくは１〜２５重量％である場合にはスイートニングにおける最も望ましい触媒性能を示す。その優れた触媒性能に加えて、該アルカリ・アルミノケイ酸塩は水性媒質における非常に低い可溶性の利点を示す。これにより、石油留分を処理するための含水状態での長く続く使用が可能になる。少量の水または場合によってはアルカリ溶液が該石油留分に規則的に添加される。
【００４０】
従って、メルカプタンを含む軽質ガソリン留分の（好ましくは固定床で行われる）該スイートニング工程は、酸化条件下に多孔質触媒と接触する（安定化された）処理すべきガソリンの通過を含むものとして定義されてよい。好ましくは、欧州特許EP-A-638628 によれば、触媒には、Ｓｉ／Ａｌ原子比５以下、好ましくは３以下を有するアルカリ・アルミノケイ酸塩からなる少なくとも１つの無機固体相１０〜９８重量％、好ましくは５０〜９５重量％と、活性炭１〜６０重量％と、少なくとも１つの金属キレート０．０２〜２重量％と、少なくとも１つの無機または有機バインダ０〜２０重量％とが含まれる。この多孔質触媒は、ＡＳＴＭ２８９６規格による１グラム当り水酸化カリウム２０ミリグラム以上に確定された塩基度と、１０ｍ2 ／ｇ以上のＢＥＴ総比表面積を示し、かつその多孔性の内部に乾燥触媒の０．１〜４０重量％、好ましくは１〜２５重量％である保留性水性相を含む。
【００４１】
特にふさわしい（主としてナトリウムおよび／またはカリウムの）アルミノケイ酸塩型の無機塩基相として、次の多数の相が挙げられる：
＊アルカリの大半がカリウムである場合：
- カリオフィライト(kaliophilite)：
Ｋ2 Ｏ、Ａｌ2 Ｏ3 、ＳｉＯ2 （１．８＜  ＜２．４）。
- 白榴石(leucite) と称されるフェルドスパトイド(feldspathoide) ：
Ｋ2 Ｏ、Ａｌ2 Ｏ3 、ＳｉＯ2 （３．５＜  ＜４．５）。
- 下記型のゼオライト：
・philipsite：
（Ｋ、Ｎａ）Ｏ、Ａｌ2 Ｏ3 、ＳｉＯ2 （３．０＜  ＜５．０）。
・エリオナイト(erionite)またはオフレタイト(offretite) ：
（Ｋ、Ｎａ、Ｍｇ、Ｃａ）Ｏ、Ａｌ2 Ｏ3 、ＳｉＯ2 （４＜  ＜８）。
・マザイト(mazzite) またはゼオライト・オメガ：
（Ｋ、Ｎａ、Ｍｇ、Ｃａ）Ｏ、Ａｌ2 Ｏ3 、ＳｉＯ2 （４＜  ＜８）。
・ゼオライトＬ：
（Ｋ、Ｎａ）Ｏ、Ａｌ2 Ｏ3 、ＳｉＯ2 （５＜  ＜８）。
【００４２】
＊アルカリがナトリウムである場合：
- 非晶質アルミノケイ酸ナトリウム。結晶質構造はＸ線回折により検知されない。Ｓｉ／Ａｌ原子比は５以下、好ましくは３以下。
- 方ソーダ石(sodalite)
Ｎａ2 Ｏ、Ａｌ2 Ｏ3 、ＳｉＯ2 （１．８＜  ＜２．４）。
方ソーダ石(sodalite)は、アルカリ塩形態で、主としてナトリウム形態で、例えばＣｌ- 、Ｂｒ- 、ＣｌＯ3 - 、ＢｒＯ3 - 、ＩＯ3 - 、ＮＯ3 - 、ＯＨ- 、ＣＯ3 --、ＳＯ3 --、ＣｒＯ4 --、ＭｏＯ4 --、ＰＯ4 --- 等のような種々のアルカリ・イオンまたはアルカリ塩をその構造内に含み得る。これら種々の多様性は、本発明に適する。本発明に関する好ましい多様性は、ＮａＯＨ形態でＯＨ- イオンと、Ｎａ2 Ｓ形態でＳ--イオンとを含む多様性である。
【００４３】
- nepheline
Ｎａ2 Ｏ、Ａｌ2 Ｏ3 、ＳｉＯ2 （１．８＜  ＜２．４）。
- analcime、natrolite 、mesolite、thomsonite、clinoptilolite、stilbite、ゼオライトNa-P1 、 dachiardite、chabasite 、 gmeliniteおよびcancrinite型のテクトケイ酸塩(tectosilicates)、合成ゼオライトX および合成ゼオライトY を含むフォージャサイト(faujasite) 、ゼオライトA 。
【００４４】
好ましくは、前記アルカリ・アルミノケイ酸塩は、少なくとも１つの粘土（カオリナイト、halloysite、モンモリロナイト等）と、少なくとも１つのアルカリ金属、特にナトリウムおよびカリウムの少なくとも１つの化合物（水酸化物、炭酸塩、酢酸塩、硝酸塩等）、好ましくは水酸化物との水性媒質における反応に続く温度９０〜６００℃、好ましくは１２０〜３５０℃での熱処理により得られる。
【００４５】
粘土もまたアルカリ溶液との接触に付される前に熱処理されて、粉砕されてもよい。従って、カオリナイトおよびあらゆる熱転換の生成物（メタカオリン（metakaolin) 、反転スピネル相、ムライト(mullite) ）は、本発明の方法により使用され得る。
【００４６】
考えられる粘土がカオリンである場合、カオリナイトおよび／またはメタカオリンは好ましい化学塩基反応体を構成する。
【００４７】
金属キレートとして、先行技術におけるこの対象において使用されたあらゆるキレート、特にフタロシアニン、ポルフィリンまたは金属コリン(corrines)が担体に担持されてよい。特にフタロシアニン・コバルトおよびフタロシアニン・バナジウムが好ましい。好ましくは、金属フタロシアニンの誘導体形態で金属フタロシアニンが、商業において自由に使用し得るスルホン酸塩、例えばフタロシアニン・コバルトのモノスルホン酸塩またはジスルホン酸塩、およびそれらの混合物として特に優先して使用される。
【００４８】
スイートニング工程の該第二変形例を行うために使用される反応条件は、水性塩基の不存在、上昇した温度および上昇した毎時空間速度により特徴づけられる。適用される条件は一般に次の通りである：
・温度：２０〜１００℃、好ましくは２０〜８０℃
・圧力：１０5 〜３０×１０5 パスカル
・空気酸化剤量：１〜３ｋｇ／メルカプタン１ｋｇ
・ＶＶＨ（毎時触媒１容積当り仕込原料の容積）での毎時空間速度：本発明の方法の枠内において１〜１０ｈ-1。
【００４９】
本発明の酸化スイートニング工程において使用される、アルカリ塩基をベースとする触媒の水含有量は、対立する２つの方針における操作の間に変化してよい：
1)  スイートニングすべき石油留分が予め乾燥されている場合、該留分は、触媒の多孔性の内部に存在する水を、該留分を溶解させることにより徐々に引き出すことが可能である。これらの条件下では、触媒の水含有量は規則的に低下し、従って０．１重量％の極限値以下に下降し得る。
【００５０】
2)  逆に、スイートニングすべき石油留分が水で飽和されている場合、スイートニング反応が、生成される二硫化物の１分子当り水１分子の生成を伴う事実を考慮に入れると、触媒の水含有量は増加しかつ２５重量％以上の値、特に４０重量％の値に達し得る。これらの値は、触媒の性能が低下する値である。
【００５１】
第一の場合、水の適量が触媒の上流で石油留分に連続的にまたは断続的に添加されて、所望の範囲内に含水度を維持するようにしてよい。すなわち担体の水含有量が担体の０．１〜４０重量％、好ましくは１〜２５重量％に維持される。
【００５２】
第二の場合、仕込原料の温度が、メルカプタンの二硫化物への転換により生じる反応水を可溶性のものにするために８０℃未満の十分な値に一定されることで十分である。従って、仕込原料の温度は、担体の水含有量を該担体の０．１〜４０重量％、好ましくは１〜２５重量％に維持するように選ばれる。
【００５３】
担体の水含有量の予め決定された値の範囲は、当然、スイートニング反応の際に使用される触媒担体の種類にすらも依存するものである。従って、本出願人により、フランス特許FR-2651791に合致して、多数の触媒担体が水性水酸化ナトリウムを用いないで（すなわち塩基を用いないで）使用され得る場合、その活性度は、その水含有量（さらに担体の含水率と称される）が担体により変化する相対的に値の狭い範囲内において維持されるが、該水含有量が明らかに担体のケイ酸塩含有量とその多孔構造とに関連している場合にのみ現われることが証明された。
【００５４】
本出願人により、特に有利には、軽質留分がジエンを除去するために選択的に水素化されていた場合、また同時にスイートニングが得られていた場合、このスイートニング工程が削除されてよいことが証明できた。スイートニングにおける収率は、酸化剤によるスイートニングの最終工程がもはや必要でないようなものである。このケースは、前述されたパラジウムをベースとする触媒を用いて確証される。
【００５５】
さらにパラジウム触媒を用いる該処理工程の存在により、例えば毎時速度を上昇させて、それ故に生産性を増加させて、あるいは触媒量を減少させて、それ故に投資費を低減させてスイートニング工程を変更することが可能になる。
【００５６】
スイートニングの最終工程が使用される場合、ジエンの選択的水素化工程が使用されてよく、該水素化工程は穏やかなものではない。
【００５７】
重質留分の水素化脱硫
ＦＣＣガソリンの最も重質留分の水素化脱硫は、軽質留分について使用される方法と同じ方法により行われる。さらに触媒は担体に担持される、第VIII族および／または第VI族の少なくとも１つの金属を含む。硫黄に富む該留分について所望の脱硫レベルを得るために、操作条件だけが調整される。使用される温度は、一般に２００〜４２０℃、好ましくは２２０〜４００℃である。使用される操作圧力は、一般に２０〜８０バール、好ましくは３０〜５０バールである。得られた流出物は、Ｈ2 Ｓを除去するためにストリッピングされかつガソリン・プールに搬送される。
【００５８】
さらに本発明は、本発明による方法を行うための装置にも関する。
【００５９】
該装置は、
- 接触クラッキングから来る粗ガソリン導入用導管(2) を具備し、かつ少なくとも２つの導管を備える分別塔(1) であって、２つの導管の一方(3) が軽質留分を排出するために塔の上部にあり、他方(4) が重質留分を排出するために塔の下部にある分別塔(1) と、
- 触媒床と、処理すべき軽質ガソリン留分導入用導管(6) とを含む水素の存在下での水素化処理帯域(5) であって、前記導管が分別塔(1) か、あるいはパラジウム触媒による処理帯域(7) に連結されており、さらに前記水素化処理帯域が水素化処理済流出物排出用導管(8) を備える水素化処理帯域(5) と、
- 水素化処理済軽質ガソリン導入用導管、Ｈ2 Ｓ排出用導管(10)およびストリッピング済軽質ガソリン排出用導管(11)を備えるストリッピング帯域(9) とを含み、
さらに前記装置が下記スイートニング帯域：
- ストリッピング済軽質ガソリン導入用導管と、スイートニング帯域レベルへの酸化剤導入用導管(14)とを備える、ストリッピング帯域の後流に位置するスイートニング帯域(12)、および
- 分別塔から生じた軽質ガソリン導入用導管(3) と、処理済軽質ガソリン留分排出用導管とを備える、水素化処理帯域の前流に位置する処理帯域(7) であって、さらに前記帯域が、担体に担持されたパラジウム０．１〜１％を有する少なくとも１つの触媒床を含む帯域、
の内の少なくとも１つの帯域を含み、
さらに前記装置が、ストリッピングされかつスイートニングされた軽質ガソリンの装置外への排出用導管(13)を備えており、該導管が存在する場合、該導管は帯域(9) あるいは帯域(12)に連結される。
【００６０】
一変形例によれば、スイートニング帯域は、ストリッピングの後流に位置しており、さらに装置は、分別塔と適度な水素化処理帯域との間に位置するジエンの選択的水素化帯域を含む。前記水素化帯域は、軽質留分導入用導管と、脱ジエン化軽質留分排出用導管とを備える。
【００６１】
好ましい実施の形態では、装置は、さらに重質留分の水素化処理帯域(15)を備えており、該水素化処理帯域は、塔(1) から来る重質留分導入用導管(4) と、水素化処理済留分の排出用導管(16)と、仕込原料レベルまたは帯域レベルへの水素導入用導管(17)とを具備する。前記水素化処理帯域の後流にはストリッピング塔(18)が続き、該ストリッピング塔は、水素化処理済留分の導入用導管と、Ｈ2 Ｓ排出用導管(19)と、水素化処理済留分の排出用導管(20)とを具備する。導管(20)および導管(13)を経て排出される留分は、導管(21)を経てガソリン貯蔵所に搬送される。
【００６２】
符号は図１および図２に関係する。図１では、軽質留分処理用装置は、破線でスイートニング帯域が表されている。次の３つの実施の形態が使用されてよいことが理解される：
- スイートニング帯域(7) を用いるが、スイートニング帯域(12)を用いない第一形態、
- スイートニング帯域(12)を用いるが、スイートニング帯域(7) を用いない第二形態、および
- スイートニング帯域(12)およびスイートニング帯域(7) を用いる第三形態。
【００６３】
図２では、重質留分の処理を追加した。
【００６４】
図式を容易にしないので水素導入用導管を表さなかったが、帯域(7) またはジエンの水素化帯域の存在下に、軽質留分レベルへの、または直接に反応器内への水素導入用導管が存在することは明白である。そのような帯域の不存在下では、導管は水素化処理帯域内に、または軽質留分中に直接通される。
【００６５】
【実施例】
［実施例１］
後述の実施例では、粗ガソリン留分を１８０℃未満のＣ5 軽質留分と、１８０〜２２０℃のより重質留分とに分別する場合における方法を例証した。表１にこれら種々の留分の特徴を示した。
【００６６】
【表１】
0004006483.tif 000002
【００６７】
ＦＣＣガソリンの軽質留分はオレフィンに富んでおり、メルカプタンのほぼ全体を含んだ。より重質でありかつより硫黄に富む留分は、主としてチオフェン誘導体形態で含硫黄化合物を含んだ。
【００６８】
次の表２は、重質ガソリンの水素化処理に使用する操作条件およびこのように脱硫した重質ガソリンの特徴を示した。
【００６９】
使用した触媒は、アルミナに担持したＣｏＭｏ(Procatalyse社から販売されているHR 306C)である。
【００７０】
【表２】
0004006483.tif 000003
【００７１】
次の表３は、脱硫され次いでスイートニング処理された軽質ガソリンの特徴を示す。適度な水素化処理工程の場合、温度は２８０℃であり、圧力は２０バールであり、ＬＨＶは８ｈ-1であり、触媒はＮｉＭｏをベースとするLD145 である。該LD145 はProcatalyse 社から販売されているものであり、この後に触媒ＣｏＭｏ（Procatalyse 社から販売されているHR306C）が続くものである。
【００７２】
【表３】
0004006483.tif 000004
【００７３】
スイートニングを、方ソーダ石(sodalite)（アルカリ・アルミノケイ酸塩）と、活性炭２０％とを含む、スルホン化フタロシアニン・コバルトのような酸化剤で含浸した触媒を用いて行なった（ＰｅＣｏの含浸：欧州特許EP-A-638628 に記載されているように調製した６０ｋｇ（触媒１ｍ3 ））。
【００７４】
従って、本発明による方法と装置とにより、硫黄５０ｐｐｍ未満を含むＦＣＣガソリンを得ることが可能になった。該方法は「ドクター試験」を拒否するものであった。これは、処理前のＦＣＣ粗ガソリンの同じ留分に比して８ポイント未満、好ましくは６ポイント以下のオクタンバレル価（ＲＯＮ＋ＭＯＮ）／２の損失を伴った。
【図面の簡単な説明】
【図１】  本発明の装置構成の一例の概略を示す図である。
【図２】  本発明の装置構成の一例の概略を示す図である。
【符号の説明】
(1) ：分別塔
(2) ：粗ガソリン導入用導管
(5) ：水素化処理帯域
(7) ：パラジウム触媒処理帯域
(9) ：ストリッピング帯域
(12)：スイートニング帯域
【図１】
0004006483.tif 000005
【図２】
0004006483.tif 000006